Brevet FR3037061A1 — publié le 20161209

DOMAINE TECHNIQUE AUQUEL SE RAPPORTE L'INVENTION La présente invention se rapporte au domaine des compositions à base d'aluminates de calcium amorphes. Elle concerne plus particulièrement une composition comprenant un aluminate de calcium amorphe présentant un ratio molaire chaux sur alumine final qui peut être choisi dans un intervalle prédéterminé. La présente invention porte également sur un procédé de fabrication d'une telle composition. ARRIERE-PLAN TECHNOLOGIQUE Les aluminates de calcium sont un des constituants principaux des ciments alumineux couramment utilisés pour fabriquer des liants, bétons ou mortiers. On distingue en particulier deux catégories principales de ciments alumineux : les ciments d'aluminates de calcium cristallins caractérisés à la fois par leur composition chimique et par leurs phases cristallines (phases minérales), et les ciments d'aluminates de calcium amorphes caractérisés par leur composition chimique. En réalité, les aluminates de calcium sont en partie amorphes ou en partie cristallins, et sont classés dans l'une ou l'autre catégorie en fonction des taux de phases amorphes et de phases cristallines qu'ils présentent. Ici, nous nous intéressons plus particulièrement aux compositions comprenant des aluminates de calcium amorphes. Ils sont majoritairement composés d'oxyde de calcium ou chaux CaO, d'alumine A1203, et éventuellement de silice Si02 et d'oxyde de fer Fe203. Il est connu de caractériser les aluminates de calcium amorphes par le rapport massique ou molaire entre la chaux (C) et l'alumine (A) qu'ils contiennent, plus couramment appelé ratio C/A (abréviation cimentaire). En effet, les propriétés des aluminates de calcium amorphes, ainsi que les applications qui en découlent dépendent fortement du ratio molaire C/A. Généralement, les liants comprenant des aluminates de calcium amorphes dont le ratio molaire C/A est supérieur à 1,8 présentent un temps de prise très rapide, à savoir de quelques dizaines de minutes au maximum. Au contraire, ceux dont le ratio molaire C/A est inférieur à 1,8 présentent un temps de prise plus lent pouvant aller jusqu'à quelques heures. A titre d'exemple, on choisira un aluminate de calcium amorphe présentant un ratio molaire C/A inférieur à 1,8 lorsque l'on désire fabriquer un liant présentant un temps de mise en oeuvre relativement long et une certaine maniabilité dans le temps (ragréage de sol autolissant ou ouvrage préfabriqué) ; ou encore on 3037061 2 choisira un aluminate de calcium amorphe présentant un ratio molaire C/A compris entre 1,5 et 1, lorsque l'on souhaite fabriquer un liant destiné à la fabrication de chape ou de colle à carrelage (temps de prise entre 2 heures et 4 heures). 5 Au contraire, lorsque l'on désire fabriquer un liant à prise ultra rapide pour réaliser un mortier ou un béton en milieu humide, on pourra utiliser un aluminate de calcium amorphe présentant un ratio molaire C/A entre 1,8 et 2 (temps de prise entre 10 et 20 minutes). De même, pour fabriquer un béton projeté ou une capsule d'ancrage pour laquelle un temps de prise de quelques secondes à 10 minutes est 10 requis, on choisira un aluminate de calcium amorphe présentant un ratio molaire C/A compris entre 2 et 2,2. Ainsi, connaître avec précision le ratio molaire C/A d'un aluminate de calcium amorphe permet de choisir les applications auxquelles il se destine. A ce jour, on répertorie deux types d'aluminate de calcium amorphe 15 présentant un ratio molaire chaux sur alumine prédéterminé qui sont obtenus selon deux procédés de fabrication différents. Un premier type d'aluminate de calcium amorphe présentant un ratio molaire C/A déterminé peut être obtenu par voie chimique. Ce premier type d'aluminate de calcium amorphe est obtenu suite à une 20 réaction chimique réalisée dans des conditions de temps et de températures données, avec des réactifs choisis et mélangés dans des proportions adéquates afin d'obtenir le ratio molaire C/A désiré. En particulier, ce premier type d'aluminate de calcium amorphe peut être obtenu en faisant chauffer dans un four à fusion vertical et à très hautes 25 températures (1400°C-2300°C) une quantité adéquate de blocs de calcaire (CaCO3) et une quantité adéquate de bauxite monohydrate (roche minérale riche en alumine et contenant du fer et de la silice en quantités variables) pendant une durée permettant d'obtenir la fusion complète de ces matières premières (de 2 à 10 heures environ). Suite à cette étape, une masse liquide est récupérée par un 30 trou de coulée à l'extrémité inférieure du four. La masse liquide, qui présente notamment une température allant de 1000°C à 1600°C est ensuite refroidie brutalement de sorte à faire baisser sa température en dessous de sa température de cristallisation (qui est généralement d'au moins 1200°C). Le produit refroidi, appelé clinker, est ensuite broyé pour former une poudre d'aluminate de calcium 35 amorphe, également appelée ciment d'aluminate de calcium amorphe. Cependant, ce premier type d'aluminate de calcium amorphe requiert des conditions opératoires contraignantes et coûteuses à la fois en énergie et en temps. En effet, la fabrication de ce premier type d'aluminate de calcium amorphe 3037061 3 par voie chimique nécessite l'emploi de températures très hautes, entre 1400°C et 1600°C pendant une durée conséquente. De plus, les matières premières telles que les blocs de bauxite comprennent, de manière variable, des oxydes (oxyde de fer, silice) qui peuvent 5 nuire à la reproductibilité de l'aluminate de calcium amorphe formé et également à la détermination spécifique du ratio molaire C/A souhaité. Egalement, pour chaque ratio molaire chaux sur alumine que l'on souhaite atteindre, les matières premières et leurs proportions respectives, la température de cuisson, le temps de cuisson, et le refroidissement final sont à réadapter. 10 En outre, il est très difficile de fabriquer les premiers types d'aluminate de calcium amorphe ayant un ratio molaire C/A relativement bas, par exemple inférieur ou égal à 1,5. En effet, le procédé de frittage dans un four horizontal rotatif permettant d'obtenir des aluminates de calcium cristallins présentant un tel ratio molaire C/A bas, n'est pas applicable pour l'obtention des premiers types 15 d'aluminates de calcium amorphes. Cependant, quelques procédés par voie chimique ont été mis au point pour obtenir des aluminates de calcium présentant un ratio molaire C/A bas prédéterminé, notamment aux alentours de 1,34. On connait du document JP2014129203 un deuxième type d'aluminate de calcium en partie amorphe présentant un ratio molaire C/A déterminé obtenu en 20 mélangeant des poudres d'aluminate de calcium cristallin et d'aluminate de calcium amorphe, dans des proportions données. Cependant, les aluminates de calcium en partie amorphes obtenus via cette technique présentent moins de phases amorphes que ceux obtenus par voie chimique, et leurs propriétés sont donc différentes de celles des premiers types 25 d'aluminate de calcium amorphe décrits ci-dessus. Notamment, une partie de la chaux et de l'alumine contribuant à l'obtention du ratio molaire C/A est piégée dans des phases cristallines présentant un degré d'hydraulicité très faible voire nul. Ainsi la mesure du ratio molaire C/A effectuée sur les poudres d'aluminates de calcium en partie amorphes obtenues via cette technique ne correspond pas à 30 la quantité de chaux et d'alumine qui passe réellement en solution lors de la mise en contact de ces poudres avec l'eau. Il est par conséquent impossible de prédire le ratio molaire C/A de tels composés. Ainsi, il existe un réel besoin de développer une nouvelle composition comprenant un aluminate de calcium amorphe présentant un ratio C/A compris 35 dans un intervalle prédéterminé, et présentant au moins les mêmes propriétés réactives que les aluminates de calcium amorphes connus à ce jour. Egalement, il existe un besoin dans l'état de la technique de fournir au moins un procédé de fabrication d'une composition comprenant un aluminate de calcium amorphe pour 3037061 4 lequel on puisse choisir le ratio molaire C/A que l'on souhaite et qui soit facile à mettre en oeuvre. Un des buts de la présente invention est de proposer une nouvelle composition comprenant un aluminate de calcium amorphe ainsi qu'un nouveau 5 procédé de fabrication de cette composition qui évitent, au moins en partie, les inconvénients précités. OBJET DE L'INVENTION A cet effet, la présente invention a pour objet une composition comprenant un aluminate de calcium amorphe présentant un ratio molaire chaux 10 sur alumine final RF compris dans un intervalle prédéterminé qui s'étend entre une borne inférieure Ri et une borne supérieure Rs, ladite borne inférieure Ri étant différente de la borne supérieure Rs, dans laquelle ledit aluminate de calcium amorphe est un mélange entre au moins : 15 - un premier aluminate de calcium amorphe présentant un premier ratio molaire chaux sur alumine R1 strictement inférieur à la borne inférieure Ri dudit intervalle prédéterminé, et - un deuxième aluminate de calcium amorphe présentant un deuxième ratio molaire chaux sur alumine R2 strictement supérieur à la borne supérieure Rs 20 dudit intervalle prédéterminé. Dans le cadre de la présente invention, le terme « mélange » désigne un mélange dans lequel les composants de départ sont intimement liés sans qu'ils ne réagissent entre eux pour former un autre composant, à savoir ici, dans la composition, on retrouve à la fois le premier aluminate de calcium amorphe et le 25 deuxième aluminate de calcium amorphe. Ceci peut être vérifié sous microscope à balayage électronique en mode analyse chimique. Ainsi, à l'échelle microscopique, on est encore capable de distinguer chacun des composants de départ dudit mélange. Selon l'invention, le ratio molaire chaux sur alumine désigne le rapport de 30 la quantité de matière de chaux sur la quantité de matière d'alumine, en moles, compris dans un aluminate de calcium amorphe. Dans la suite de la description, le ratio molaire chaux sur alumine sera souvent abrégé en ratio molaire C/A, voire en ratio molaire. Avantageusement, selon l'invention, la composition est adaptée à former 35 un ciment d'aluminate de calcium amorphe. Dans le reste de la description, le ciment désigne une poudre d'aluminate de calcium amorphe. Le ciment peut être utilisé en tant que « liant », aussi appelé « liant 3037061 5 hydraulique ». On entend par « liant » une poudre, ou un mélange de poudres, adaptée à être mélangée avec de l'eau pour former un matériau à consistance pâteuse susceptible de durcir pour agglomérer des agrégats entre eux. Autrement dit, dans le reste de la description, on parlera de « liant » ou de 5 « liant hydraulique » pour désigner les matériaux qui, gâchés à l'eau, durcissent à froid, sans addition d'un autre corps réactif et aussi bien dans l'air que dans l'eau. Lorsque le « liant hydraulique » est mélangé avec de l'eau, et qu'il durcit à son contact, on dit qu'il prend prise. Dans le cadre de l'invention, le temps de prise est lié au ratio molaire C/A : 10 plus il est grand, plus la prise, ou le durcissement, est rapide. Le procédé de fabrication permet ainsi de fabriquer des compositions dans lesquelles les aluminates de calciums amorphes présentent un ratio molaire C/A précis en fonction des applications souhaitées pour ces compositions. En outre, d'autres composés peuvent être ajoutés à la composition. 15 Par exemple, des liants tels que des ciments Portland, des sulfates de calcium, ou un de leur mélange peuvent être ajoutés à la composition. Ainsi, avantageusement, selon l'invention, la composition est adaptée à former un liant hydraulique. Certains liants hydrauliques sont susceptibles d'agglomérer des agrégats 20 tels que des sables et/ou des granulats afin de constituer des mortiers et/ou des bétons. Ainsi, des agrégats peuvent également être ajoutés à la composition alors avantageusement adaptée à former un mortier ou un béton, en fonction de la taille de ces agrégats. 25 Le terme « mortier » désigne classiquement un matériau comprenant un liant hydraulique, du sable, et éventuellement des adjuvants. Il se distingue du béton par l'absence de gravillons. Il s'agit d'un mélange ayant une consistance pâteuse et qui peut être utilisé pour rendre cohésifs des pierres ou des parpaings. Il peut également jouer un rôle de colle, et peut être utilisé pour combler des 30 espaces entre pierres à bâtir par exemple. Le mortier peut en outre être utilisé en tant que tel, et s'agglomérer à lui-même. Par béton, on entend un matériau de construction formé par le mélange d'un liant hydraulique, de granulats, et éventuellement complété par des adjuvants. Ce mélange qui est mis en oeuvre sur chantier ou en usine à l'état 35 plastique, peut adopter des formes très diverses parce qu'il est moulable. Il durcit progressivement pour former finalement un monolithe. D'autre part, la présente invention a trait à un procédé de fabrication d'une composition comprenant un aluminate de calcium amorphe présentant un 3037061 6 ratio molaire chaux sur alumine final RF choisi dans un intervalle prédéterminé qui s'étend entre une borne inférieure Ri et une borne supérieure Rs, ladite borne inférieure Ri étant différente de la borne supérieure Rs, selon lequel, a) on choisit un premier aluminate de calcium amorphe présentant un 5 premier ratio molaire chaux sur alumine R1 strictement inférieur à la borne inférieure Ri dudit intervalle prédéterminé, et un deuxième aluminate de calcium amorphe présentant un deuxième ratio molaire chaux sur alumine R2 strictement supérieur à la borne supérieure Rs dudit intervalle prédéterminé, b) on détermine les quantités respectives desdits premier et deuxième 10 aluminates de calcium amorphes à mélanger de sorte que le ratio molaire chaux sur alumine final RF de l'aluminate de calcium amorphe corresponde à la moyenne desdits premier et deuxième ratios molaires chaux sur alumine R1, R2 pondérée par lesdites quantités respectives ; c) on mélange lesdits premier et deuxième aluminates de calcium 15 amorphes dans les quantités déterminées à l'étape b). D'autres caractéristiques non limitatives et avantageuses du procédé de fabrication conforme à l'invention sont les suivantes : - à l'étape a), on choisit lesdits premier et deuxième aluminates de calcium amorphes sous forme de poudres, et, à l'étape c), on mélange ces poudres pour 20 obtenir ladite composition comprenant l'aluminate de calcium amorphe ; - à l'étape a), on choisit les premier et deuxième aluminates de calcium amorphes sous forme de clinkers, et, à l'étape c), on mélange ces clinkers par cobroyage pour obtenir ladite composition comprenant l'aluminate de calcium amorphe. 25 Dans la suite de la description et à moins qu'il n'en soit spécifié autrement, l'indication d'un intervalle de valeurs « de X à Y » ou « entre X et Y » s'entend comme incluant les valeurs X et Y. Au contraire, un intervalle de valeurs qui s'étend « strictement de X à Y » ou « strictement entre X et Y » s'entend comme excluant les valeurs X et Y. 30 Selon l'invention, tous les pourcentages en masse, sans indication spécifique contraire, sont exprimés par rapport aux masses de matière sèche des compositions (liant, mortier ou encore béton). DESCRIPTION DETAILLEE DE L'INVENTION La description qui va suivre en regard des dessins annexés, donnés à titre 35 d'exemples non limitatifs, fera bien comprendre en quoi consiste l'invention et comment elle peut être réalisée. Sur les dessins annexés : - la figure 1 est un schéma illustrant les premier et deuxième ratios 3037061 7 molaires R1, R2 des premier et deuxième aluminates de calcium amorphes, par rapport au ratio molaire C/A final RF dudit aluminate de calcium amorphe compris dans la composition selon l'invention, ledit ratio molaire final RF s'étendant entre une borne inférieure Ri et une borne supérieure Rs ; 5 - la figure 2 est un graphique représentant le profil exothermique de six compositions selon l'invention formant des ciments d'aluminates de calcium amorphes (exemples 1, 2, 3, 5, 6 et 8), et des premier et deuxième aluminates de calcium amorphes obtenus par voie chimique (ACA1, ACA2), le profil exothermique étant l'évolution de la température en degrés Celsius (°C) en 10 fonction du temps en minutes (min) après gâchage à l'eau ; - la figure 3 est un graphique représentant le profil exothermique de quatre compositions selon l'invention formant des liants ettringitiques (LE2, LE4, LE7 et LE9), et de liants ettringitiques comprenant respectivement le premier ou le deuxième aluminate de calcium amorphe obtenu par voie chimique (LE-ACA1 et 15 LE-ACA2) ; - la figure 4 est un diagramme représentant la résistance à la compression mécanique en MégaPascal (MPa) des six liants ettringitiques étudiés en figure 3 (LE2, LE4, LE7, LE9, LE-ACA1 et LE-ACA2) ; - la figure 5 est un diagramme représentant la résistance à la 20 compression mécanique en MégaPascal (MPa) de sept compositions selon l'invention formant des mortiers (M3, M4, M5, M6, M7, M8 et M9), du mortier comparatif (M-Transition), et des mortiers comprenant respectivement le premier ou le deuxième aluminate de calcium amorphe obtenu par voie chimique (M-ACA1 et M-ACA2) ; 25 - la figure 6 est un graphique représentant le profil exothermique de l'aluminate de calcium amorphe comparatif (ACA-Transition) et des deux compositions selon l'invention comprenant les aluminates de calcium amorphes des exemples 5 et 6 ; et, - la figure 7 est un graphique représentant le profil exothermique du 30 mortier comparatif (M-Transition), et de la composition selon l'invention formant le mortier M6. La Demanderesse s'est attachée au développement d'une nouvelle composition comprenant un aluminate de calcium amorphe dont le ratio molaire C/A peut être adapté en fonction des applications visées et notamment du temps 35 de prise hydraulique souhaité pour l'ouvrage en mortier ou en béton à réaliser. A cet effet et en se référant à la figure 1, la présente invention porte sur une composition comprenant un aluminate de calcium amorphe présentant un ratio molaire chaux sur alumine final RF compris dans un intervalle prédéterminé 3037061 8 qui s'étend entre une borne inférieure Ri et une borne supérieure Rs, ladite borne inférieure Ri étant différente de la borne supérieure Rs, dans laquelle ledit aluminate de calcium amorphe est un mélange entre au moins : 5 - un premier aluminate de calcium amorphe présentant un premier ratio molaire chaux sur alumine R1 strictement inférieur à la borne inférieure Ri dudit intervalle prédéterminé, et - un deuxième aluminate de calcium amorphe présentant un deuxième ratio molaire chaux sur alumine R2 strictement supérieur à la borne supérieure Rs 10 dudit intervalle prédéterminé. La Demanderesse a découvert, de façon inattendue, que le mélange entre un premier aluminate de calcium amorphe présentant un premier ratio molaire C/A, noté R1, relativement faible, et un deuxième aluminate de calcium amorphe présentant un deuxième ratio molaire C/A, noté R2, plus élevé, forme un 15 aluminate de calcium amorphe présentant un ratio molaire C/A précis strictement compris entre R1 et R2. Comme cela sera décrit dans la suite de la description, la composition selon l'invention peut être utilisée pour former, entre autres, un ciment, un liant ettringitique ou encore un mortier. De façon inattendue, la Demanderesse a 20 découvert que les propriétés réactives ou mécaniques de ces ciments, liants ettringitiques ou mortiers sont similaires à celles des ciments, liants ettringitiques ou mortiers formés à partir des aluminates de calcium amorphes déjà connus, à ratio molaire C/A équivalent. Dans le reste de la description, on appellera « aluminate de calcium 25 amorphe final » le mélange entre les premier et deuxième aluminates de calcium amorphes. En général, un aluminate de calcium, que ce soit le premier aluminate de calcium amorphe, le deuxième aluminate de calcium amorphe ou encore l'aluminate de calcium amorphe final, est dit amorphe lorsqu'il comprend, en 30 masse, par rapport à la masse totale dudit aluminate de calcium amorphe, au moins 60% de phases amorphes, en particulier au moins 70% et typiquement 80%, voire 90% de phases amorphes, c'est-à-dire que son taux de phases cristallines est respectivement inférieur ou égal à 40%, 30%, 20% voire 10%. Au sens de l'invention, l'expression au moins 60% de phases amorphes 35 englobe au moins 60%, 65%, 70%, 75%, 80%, 82%, 84%, 85%, 86%, 87%, 88%, 89%, 90%, 91%, 92%, 93%, 94%, 95%, 96%, 97%, 98%, 99%, voire 100% de phases amorphes. Lorsqu'elles sont présentes, les phases cristallines peuvent être 3037061 9 CaO.A1203, CaO.2A1203, 3CaO.A1203, 3CaO.3A1203+CaF2, 11Ca0.7A1203.CaF2, 12Ca0.7A1203 ou 3CaO.3A1203+CaSO4 ou un de leurs mélanges. En général, les phases cristallines peuvent être CaO.A1203, ou 12Ca0.7A1203 ou un de leurs mélanges. 5 En particulier, ledit mélange formant l'aluminate de calcium amorphe final comprend une première quantité du premier aluminate de calcium amorphe et une deuxième quantité du deuxième aluminate de calcium amorphe, lesdites première et deuxième quantités étant telles que le ratio molaire chaux sur alumine final RF dudit aluminate de calcium amorphe final correspond à la moyenne des premier et 10 deuxième ratios molaires chaux sur alumine R1, R2 pondérée par lesdites première et deuxième quantités. Autrement dit, le ratio molaire chaux sur alumine final RF dudit aluminate de calcium amorphe final répond à la formule mathématique suivante : RF = M1/(M1+M2) * R1 + M2/(M1+M2) * R2, 15 où M1 et M2 sont les masses respectives des premier et deuxième aluminates de calcium amorphes dans le mélange. De façon particulièrement avantageuse, le ratio molaire C/A de l'aluminate de calcium amorphe final est ainsi modulable en fonction de la proportion entre les premier et deuxième aluminates de calcium amorphes dans le mélange et ce, 20 sans avoir recours à un procédé par voie chimique. En effet, en fonction des valeurs exactes connues des premier et deuxième ratios molaires R1, R2, et de la masse respective M1, M2 desdits premier et deuxième aluminates de calcium amorphes dans le mélange formant l'aluminate de calcium amorphe final, le ratio molaire final RF de cet aluminate de calcium amorphe est compris dans l'intervalle 25 prédéterminé délimité par les bornes inférieure et supérieure Ri, Rs. De préférence, ledit mélange comprend, en masse par rapport à la masse totale dudit mélange, de 99,9% à 0,01%, de préférence de 5% à 95% et typiquement de 10% à 90% du premier aluminate de calcium amorphe et de 0,01% à 99,9%, de préférence de 5% à 95% et typiquement de 10% à 90% du 30 deuxième aluminate de calcium amorphe. Avantageusement, l'écart entre la borne supérieure Rs et la borne inférieure Ri dudit intervalle prédéterminé est supérieur ou égal à 0,05, en particulier supérieur ou égal à 0,2 et typiquement supérieur ou égal à 0,5. D'une manière générale, on entend par « écart », la différence en valeur 35 absolue. Ici, l'écart entre les bornes inférieures et supérieures Ri, Rs équivaut donc à I Rs - Ri I. En d'autre termes, en général, l'écart entre lesdites bornes supérieure et inférieure Rs, Ri est d'au moins 0,05, étant entendu qu'il reste toujours strictement 303 706 1 10 inférieur à l'écart entre lesdits premier et deuxième ratios molaires R1, R2. D'ailleurs, en général, l'écart entre la borne inférieure Ri de l'intervalle prédéterminé et le premier ratio molaire R1 du premier aluminate de calcium amorphe Ri - R1 est d'au moins 0,05, de préférence d'au moins 0,1 et 5 typiquement de 0,15 à 0,3. Similairement, l'écart entre la borne supérieure Rs de l'intervalle prédéterminé et le deuxième ratio molaire R2 du deuxième aluminate de calcium amorphe R2 - Rs est d'au moins 0,05, de préférence d'au moins 0,1 et typiquement de 0,15 à 0,3. 10 En outre, l'écart entre ladite borne supérieure Rs et ladite borne inférieure Ri dudit intervalle prédéterminé est strictement inférieur à 20, en particulier inférieur à 10 et typiquement inférieur à 5. En particulier, le ratio molaire final RF présente une valeur strictement supérieure à 0,01 et strictement inférieure à 20, de préférence comprise entre 0,5 15 et 9, notamment entre 1 et 3 et typiquement entre 1,38 et 2,15. Au sens de l'invention, un intervalle supérieur à 0,05 et valeurs suivantes englobe 0,1 ; 0,15 ; 0 ,2 ; 0,25 ; 0,3 ; 0,35 ; 0,4 ; 0,45 ; 0,5 ; 0,55 ; 0,6 ; 0,7 ; 0,8 ; 0,9; 1 ; 1,1 ; 1,2; 1,3; 1,4; 1,5; 1,6; 1,7; 1,8; 1,9; 2; 2,1 ; 2,2; 2,3; 2,4; 2,5; 2,6 ; 2,7 ; 2,8 ; 3 ; 3,5 ; 4 ; 4,5 ; 5 ; 5,5 ; 6 ; 6,5 ; 7 ; 7,5 ; 8 ; 8,5 ; 9 ; 9,5, voire 10 20 ou plus. Egalement au sens de l'invention, un intervalle strictement inférieur à 20 et valeurs suivantes englobe 19; 18; 17; 16; 15; 14; 13; 12; 11 ; 10 ; 9 ; 8 ; 7 ; 6 ; 5 ; 4,5 ; 4 ; 3,9 ; 3,8 ; 3,7 ; 3,6 ; 3,5 ; 3,4 ; 3,3 ; 3,2 ; 3,1 ; 3 ; 2,9 ; 2,8 ; 2,7 ; 2,6 ; 2,5 ; 2,4 ; 2,3 ; 2,1 ; 2 ; 1,9 ; 1,8 ; 1,7 ; 1,6 ; 1,5 ; 1,4 ; 1,3 ; 1,2 ; 1,1 ; 1 ; 0,9 ; 0,8 ; 25 0,7 ou moins. Tous les aluminates de calcium amorphes connus à ce jour peuvent convenir comme premier et/ou deuxième aluminate de calcium amorphe. En général, les premier et deuxième aluminates de calcium amorphes sont obtenus par voie chimique telle que décrite ci-dessus dans la description de 30 l'art antérieur, qui est la voie la plus classique d'obtention d'aluminates de calcium amorphes. Cette technique d'obtention est connue de l'homme du métier. Elle ne sera donc pas détaillée plus amplement ici. En particulier, on préfère utiliser comme composés de départ, des premier et deuxième aluminates de calcium amorphes obtenus relativement facilement par 35 cette voie chimique. En variante, les aluminates de calcium amorphes finaux formé par le mélange desdits premier et deuxième aluminates de calcium amorphes peuvent également convenir en tant que premier et/ou deuxième aluminates de calcium 303 706 1 11 amorphes pour l'obtention d'autres compositions selon l'invention. Selon une première variante de réalisation, les premier et deuxième aluminates de calcium amorphes utilisés sont sous forme de poudre. Ces poudres présentent par exemple un diamètre médian d50 inférieur ou égal à 100 5 micromètres (pm). En particulier, le diamètre médian d50 des poudres, mesuré par granulométrie laser selon la norme ISO 13320, peut varier généralement entre 5pm et 30pm. Le diamètre médian d50 correspond au diamètre en dessous duquel se situe 50 pourcent de la population étudiée (ici les particules de poudres). 10 En particulier, lesdites poudres présentent une surface spécifique Blaine, mesurée selon la norme NF EN196-6, comprise entre 2500 cm2/g et 9000 cm2/g. Selon une autre variante de réalisation, les premier et deuxième aluminates de calcium amorphes utilisés peuvent être sous forme de clinker. Par clinker d'aluminate de calcium amorphe, on entend un aluminate de 15 calcium amorphe se présentant sous forme de granules dures, ayant en général un diamètre de l'ordre de quelques millimètres. Ces granules résultent de la cuisson à température élevée (généralement aux alentours de 1400°C-1600°C), généralement dans un four à fusion ou dans un four électrique, d'un premier matériau source d'alumine (comme des blocs de bauxites) et d'un deuxième 20 matériau source d'oxyde de calcium (comme la chaux), puis du refroidissement brutal de ces matières fondues. Un clinker d'aluminate de calcium amorphe est ainsi le produit issu du four à fusion qui a subi un refroidissement rapide (gradient de température supérieur à 15°C par seconde). Ce clnker peut ensuite être broyé pour former une poudre. 25 En général, les premier et deuxième aluminates de calcium amorphes présentent respectivement un premier et un deuxième ratio molaire chaux sur alumine R1, R2 précis et qui sont éloignés l'un de l'autre. En effet, de façon particulièrement avantageuse, on peut obtenir d'autant plus d'aluminates de calcium amorphes finaux aux ratios molaires différents et se trouvant n'importe où 30 dans l'intervalle prédéterminé, que lesdits premier et deuxième ratios molaires R1, R2 sont éloignés l'un de l'autre. Ainsi, le premier aluminate de calcium amorphe est préférentiellement choisi pour son faible premier ratio molaire chaux sur alumine R1, tandis que le deuxième aluminate de calcium amorphe est en particulier choisi pour son haut 35 deuxième ratio molaire chaux sur alumine R2. De façon avantageuse, l'écart entre lesdits premier et deuxième ratios molaires R1, R2 est supérieur ou égal à 0,1, en particulier supérieur ou égal à 0,5, préférentiellement supérieur ou égal à 0,8. 3037061 12 On entend par un écart supérieur ou égal à 0,1 et valeurs suivantes, un écart de 0,1 ; 0,2 ; 0,3 ; 0,4 ; 0,5 ; 0,6 ; 0,7 ; 0,8 ; 0,9 ; 1 ; 1,1 ; 1,2; 1,3; 1,4; 1,5; 1,6; 1,7; 1,8; 1,9 ; 2 ; 2,1 ; 2,2 ; 2,3 ; 2,4 ; 2,5 ; 2,6 ; 2,7 ; 2,8 ; 3 ; 3,5 ; 4 ; 4,5 ; 5 ; 5,5 ; 6 ; 6,5 ; 7 ; 7,5 ; 8 ; 8,5 ; 9 ; 9,5, voire 10 ou plus. 5 En particulier, l'écart entre lesdits premier et deuxième ratios molaires R1 et R2 est inférieur ou égal à 20, en particulier inférieur ou égal à 5. On entend par un écart inférieur ou égal à 20 et valeurs suivantes, un écart de 20 ; 19 ; 18 ; 17 ; 16 ; 15 ; 14 ; 13 ; 12 ; 11 ; 10 ; 9 ; 8 ; 7 ; 6 ; 5 ; 4,5 ; 4 ; 3,9 ; 3,8 ; 3,7 ; 3,6 ; 3,5 ; 3,4 ; 3,3 ; 3,2 ; 3,1 ; 3 ; 2,9 ; 2,8 ; 2,7 ; 2,6 ; 2,5 ; 2,4 ; 10 2,3 ; 2,1 ; 2 ; 1,9 ; 1,8 ; 1,7 ; 1,6 ; 1,5 ; 1,4 ; 1,3 ; 1,2 ; 1,1 ; 1 ; 0,9 ; 0,8 ; 0,7 ou moins. Généralement, l'écart entre lesdits premier et deuxième ratios molaires R1 et R2 est supérieur ou égal à 0,1, de préférence supérieur ou égal à 0,5 et typiquement supérieur ou égal à 0,8 et inférieur ou égal à 20, de préférence 15 inférieur ou égal à 9 et typiquement inférieur ou égal à 5. Le premier ratio molaire R1 dudit premier aluminate de calcium amorphe est compris entre 0,01 et 3, en particulier entre 1 et 2. Au sens de l'invention, un ratio molaire compris entre 0,01 et 3 comprend par exemple : 0,01 0,02 ; 0,03 ; 0,04 ; 0,05 ; 0,06 ; 0,07 ; 0,08 ; 0,09 20 0,10 ; 0,11 ; 0,12 ; 0,13 ; 0,14 0,15 ; 0,16 ; 0,17 ; 0,18 ; 0,19 ; 0,20 ; 0,21 ; 0,22 0,23 ; 0,24 ; 0,25 ; 0,26 ; 0,27 0,28 ; 0,29 ; 0,30 ; 0,31 ; 0,32 ; 0,33 ; 0,34 ; 0,35 0,36 ; 0,37 ; 0,38 ; 0,39 ; 0,40 0,41 ; 0,42 ; 0,43 ; 0,44 ; 0,45 ; 0,5 ; 0,6 ; 0,7 ; 0,8 0,9 ; 1,0 ; 1,1 ; 1,2 ; 1,3 ; 1,4 1,5 ;1,6 ; 1,7 ; 1,8 ; 1,9 ; 2,0 ; 2,1 ; 2,2 ; 2,3 ; 2,4 2,5 ; 2,6 ; 2,7 ; 2, 8 ; 2,9 ; 3,0. 25 Le deuxième ratio molaire R2 du deuxième aluminate de calcium amorphe est par exemple compris entre 1,5 et 15, de préférence entre 1,5 et 10, en particulier entre 1,8 et 8, typiquement entre 2 et 3. Au sens de l'invention, un ratio molaire compris entre 1,5 et 20 comprend par exemple : 1,5 ; 1,6 ; 1,7 ; 1,8 ; 1,9 ; 2,0 ; 2,1 ; 2,2 ; 2,3 ; 2,4 ; 2,5 ; 30 2,6 ; 2,7 ; 2, 8 ; 2,9 ; 3,0 ; 4,0 ; 4,5 ; 5,0 ; 5,5 ; 6,0 ; 6,5 ; 7,0 ; 7,5 ; 8,0 ; 8,5 ; 9,0 ; 9,5 ;10,0 ; 10,5 ; 11,0 ; 11,5 ; 12 ; 13 ;14 ; 15 ; 16 ;17 ; 18 ; 19 ;20. Les premier et deuxième aluminates de calcium amorphes peuvent en outre comprendre de faibles proportions de silice, d'oxyde de fer, éventuellement de borate et de phosphate qui se retrouvent alors également dans l'aluminate de 35 calcium amorphe final. De préférence, la silice, l'oxyde de fer, le borate et le phosphate lorsqu'ils sont présents dans les premier et deuxième aluminates de calcium amorphes représentent moins de 10% en masse par rapport à la masse totale dudit 3037061 13 aluminate de calcium amorphe final. En outre, au moins un des premier et deuxième aluminates de calcium amorphes compris dans ledit mélange formant l'aluminate de calcium amorphe final comprend un composé organique comportant au moins deux fonctions 5 hydrophiles et une chaîne hydrophobe. Un tel composé organique constitue un agent antivieillissement desdits premier et deuxième aluminates de calcium amorphes. Le composé organique représente de 0,025% à 5%, de préférence de 0,05% à 2,5%, avantageusement de 0,1% à 1% en masse par rapport à la masse 10 totale du premier ou deuxième aluminate de calcium amorphe dans lequel il est compris. De préférence, les premier et deuxième aluminates de calcium amorphes comprennent chacun un tel composé organique en tant qu'agent antivieillissement. 15 Par suite, du fait du mélange desdits premier et deuxième aluminates de calcium amorphes pour former l'aluminate de calcium amorphe final, ledit aluminate de calcium amorphe final comprend lui-même un tel composé organique. Par « fonction à caractère hydrophile », on entend des fonctions qui sont 20 compatibles avec un milieu contenant de l'eau. Ces fonctions hydrophiles ont également la capacité de réagir avec des cations ou des éléments métalliques. Les fonctions à caractère hydrophile convenant ici sont notamment les fonctions acides carboxyliques, anhydrides d'acides, halogénures d'acides, et amines primaires. 25 Les fonctions à caractère hydrophile préférées sont les fonctions acides carboxyliques, ou anhydrides d'acides. Le caractère hydrophobe du composé organique est apporté par une chaîne hydrocarbonée aliphatique, aromatique, alkylaromatique ou arylaliphatique. En particulier, les chaînes aliphatiques, arylaliphatiques linéaires ou cycliques, 30 ramifiées ou substitutées sont préférées. Elles comprennent avantageusement de 2 à 13 atomes de carbone. Par exemple, les composés organiques suivants peuvent convenir en tant qu'agent antivieillissement : les acides polycarboxyliques comme les acides dicarboxyliques tels que l'acide glutarique, l'acide succinique, l'acide adipique, 35 l'acide octanedioïque, l'acide décanedioïque, dodécanedioïque, brassylique et leurs anhydrides et halogénures d'acides, les acides phtaliques comme l'acide orthophtalique, l'acide téréphtalique, l'acide isophtalique ou un de leurs mélanges. L'acide adipique convient tout particulièrement en tant qu'agent antivieillissement. 3037061 14 Il est également possible d'utiliser des acides en mélange et plus particulièrement d'utiliser un mélange d'acide adipique, d'acide succinique et d'acide glutarique. Avantageusement, les premiers et deuxième aluminates de calcium 5 comprenant un tel composé organique sont moins sensibles à l'humidité. Par suite, l'aluminate de calcium amorphe final est également moins sensible à l'humidité. D'autre part, avantageusement, la composition selon l'invention peut former un ciment d'aluminate de calcium amorphe. 10 Ainsi, la composition selon l'invention peut comprendre, en masse, par rapport à sa masse totale, au moins 20% dudit aluminate de calcium amorphe final, de préférence au moins 40 %, typiquement au moins 60% dudit aluminate de calcium amorphe final. Au sens de l'invention, l'expression au moins 20% englobe 20%, 30%, -15 40°/0, 50°/0, 60°/0, 70°/0, 80°/0, 90°/0, 95°/0, -100°/0. De façon classique, la composition selon l'invention formant le ciment d'aluminate de calcium amorphe peut être gâchée à l'eau. Par exemple, l'eau peut représenter 35% en masse par rapport à la masse totale sèche de ciment. La composition selon l'invention peut en outre comprendre un ou plusieurs 20 autres composés choisis parmi : un sulfate de calcium, un ciment Portland, ou un de leur mélange, et éventuellement un ou plusieurs additifs. Avantageusement, la composition selon l'invention est alors adaptée à former un liant hydraulique. En particulier, la composition selon l'invention peut comprendre, en masse 25 par rapport à sa masse totale sèche : - de 35% à 75%, préférentiellement de 35% à 50%, dudit aluminate de calcium amorphe final tel que défini ci-dessus ; - de 25% à 75%, préférentiellement de 50% à 65%, de sulfate de calcium, et 30 - de 0% à 5% d'un additif. Le sulfate de calcium forme ainsi avec l'aluminate de calcium amorphe final un liant particulièrement avantageux appelé liant ettringitique. Le terme « liant ettringitique » désigne ici un liant hydraulique susceptible de former de l'éttringite, à savoir une espèce minérale composée de sulfate de 35 calcium et d'aluminium hydraté. En particulier, le sulfate de calcium se trouve sous forme d'anhydrite, de gypse ou d'hémihydrate, d'origine naturelle ou synthétique. De préférence, le sulfate de calcium se trouve sous forme d'anhydrite. 3037061 15 Par exemple, il peut s'agir d'anhydrite synthétique telle que celle commercialisée par la société Francis Flower. Ici, le sulfate de calcium est sous forme de poudre d'anhydrite de diamètre médian d50 variant de 5 micromètres à 50 micromètres, préférentiellement de 20 5 micromètres à 30 micromètres. En variante, la composition selon l'invention peut comprendre, en masse par rapport à sa masse totale sèche : - de 2% à 30%, de préférence de 4% à 20%, dudit aluminate de calcium amorphe final tel que défini ci-dessus, 10 - de 4% à 40%, de préférence de 10% à 28%, de sulfate de calcium, - de 30% à 94%, préférentiellement de 52% à 86%, de ciment Portland, et - de 0% à 5%, de préférence de 0,1% à 3% d'un additif. En variante encore, la composition selon l'invention, peut comprendre en masse par rapport à sa masse totale sèche : 15 - de 10% à 35%, de préférence de 20% à 30%, dudit aluminate de calcium amorphe tel que défini ci-dessus, - de 15% à 56%, de préférence de 30% à 55%, de sulfate de calcium, - de 2% à 30%, préférentiellement de 4% à 20%, de ciment Portland, et - de 0% à 5% d'un additif. 20 Le ciment Portland est connu de l'homme du métier et ne sera pas détaillé plus avant. On peut utiliser n'importe quel ciment Portland, tel que le ciment Portland normal, le ciment Portland à durcissement rapide, le ciment Portland à durcissement super-rapide, le ciment Portland blanc, etc. Notamment, on peut utiliser le ciment CEM I. 25 Les additifs éventuellement ajoutés aux compositions selon l'invention formant des liants hydrauliques, peuvent être de différentes natures. Ils sont des additifs classiques de liants hydrauliques. En général, ils sont ajoutés en de faibles proportions à la composition et confèrent à celle-ci des propriétés intéressantes. 30 Les additifs peuvent par exemple correspondre à des adjuvants accélérateurs / retardateurs de prise connus de l'homme de l'art. Les accélérateurs de prise convenant pour la présente invention peuvent être de tout type connu. Leur utilisation permet de régler l'ouvrabilité du matériau obtenu. On peut citer, à titre d'exemples, l'aluminate de sodium, le silicate de 35 sodium, l'aluminate de potassium, le sulfate d'aluminium, le carbonate de potassium, le carbonate de sodium, les sels de lithium tels que l'hydroxyde de lithium, le sulfate de lithium et le carbonate de lithium utilisables seuls ou en mélange. 3037061 16 De façon particulièrement avantageuse, le carbonate de sodium, en association avec du ciment Portland et un liant ettringitique selon l'invention accélère la prise de la composition gâchée à l'eau. Cela permet d'améliorer la résistance mécanique précoce du matériau, c'est-à-dire la résistance mécanique 5 du matériau sur des temps inférieurs à 24 heures après le gâchage à l'eau. Les retardateurs de prise utilisés convenant pour la présente invention peuvent être de tout type connu, on peut notamment citer, à titre d'exemples, l'acide citrique, l'acide tartrique, le gluconate, l'acide borique et leurs sels, utilisables seuls ou en mélange. 10 En particulier, les régulateurs de prise choisis parmi les accélérateurs de prise et les retardateurs de prise peuvent représenter de 0,01% à 5% en masse, de préférence 0,1% à 3% en masse par rapport à la masse totale de la composition selon l'invention. L'additif peut également être un agent rétenteur d'eau et modificateur de 15 rhéologie, choisi par exemple parmi la famille des éthers de cellulose, éthers de guar, éthers d'amidon, les polymères associatifs, les polymères obtenus par biofermentation tels que les gommes xanthane, gommes wella, etc. L'additif peut également être un agent antivieillissement, par exemple sous forme de poudre. 20 La composition selon l'invention peut en outre comprendre des agrégats. En particulier, la composition selon l'invention, peut comprendre en outre, en masse par rapport à la masse totale de la composition de 50% à 95%, préférentiellement de 60% à 90%, d'agrégats. Avantageusement, la composition selon l'invention est alors adaptée à 25 former un mortier ou un béton en fonction de la taille des agrégats. De façon classique, dans les mortiers, les agrégats présentent un diamètre moyen relativement faible, par exemple inférieur à celui des graviers. Ici, les agrégats sont du sable. Au contraire, dans les bétons, les agrégats présentent un diamètre moyen 30 plus gros ; il peut s'agir de graviers ou de gravillons. Il faut noter qu'on entend par « masse totale de la composition », la masse de la composition comprenant lesdits agrégats. Ainsi, un mortier selon l'invention peut comprendre, en masse par rapport à la masse totale de mortier sec, 35 - de 10% à 50%, préférentiellement de 20% à 40%, de l'une quelconque des compositions selon l'invention décrites précédemment (ciment ou liant hydraulique), - de 50% à 90%, préférentiellement de 60% à 80%, d'agrégats. 3037061 17 En particulier, le taux de gâchage en eau de ce mortier varie de 10% à 50%, préférentiellement de 20% à 30%. Similairement, un béton selon l'invention peut comprendre, en masse par rapport à la masse totale du béton sec, 5 - de 5% à 40%, préférentiellement de 10% à 30%, de l'une quelconque des compositions selon l'invention décrites précédemment, - de 60% à 95%, préférentiellement de 70% à 90%, d'agrégats. En particulier, le taux de gâchage en eau de ce béton varie de 5% à 30%, préférentiellement de 5% à 15%. 10 Les mortiers et bétons selon l'invention sont obtenus selon un procédé classique connu de l'homme du métier selon lequel on pèse séparément tous les composés de la composition utilisée et les agrégats, puis on les mélange avec de l'eau. Ce procédé étant connu pour l'homme du métier, il ne sera pas décrit plus 15 en détails. La Demanderesse a démontré que de manière avantageuse, du point de vue de leurs propriétés, les mortiers formulés à partir des aluminates de calcium amorphes finaux décrits précédemment, de ratios molaires chaux sur alumine donnés, présentent des propriétés mécaniques et des réactivités similaires à 20 celles des mortiers formulés avec des aluminates de calcium amorphes obtenus par voie chimique, de ratios molaires chaux sur alumine identiques. Nous aurons compris à la lecture de ce qui précède que la composition selon l'invention peut être utilisée pour former un ciment d'aluminate de calcium amorphe lorsqu'elle comprend principalement la poudre d'aluminate de calcium 25 amorphe final. Elle peut également être utilisée pour former un liant hydraulique, lorsqu'elle comprend ladite poudre d'aluminate de calcium amorphe final et d'autres liants hydrauliques. Elle peut enfin être utilisée pour former un mortier ou un béton lorsqu'elle 30 comprend ladite poudre d'aluminate de calcium amorphe final et/ou d'autres liants hydrauliques et des agrégats. Nous allons désormais décrire un procédé de fabrication convenant pour fabriquer la composition selon l'invention. En particulier, nous allons décrire un procédé de fabrication convenant 35 pour fabriquer l'aluminate de calcium amorphe final sous forme de poudre, autrement dit le ciment d'aluminate de calcium amorphe. En général, l'aluminate de calcium amorphe final pourra être obtenu par simple mélange de poudre desdits premier et deuxième aluminates de calcium 3037061 18 amorphes, ou par co-broyage des clinkers desdits premier et deuxième aluminates de calcium amorphes de manière à obtenir une poudre. Ainsi, la présente invention propose un procédé de fabrication d'une composition comprenant un aluminate de calcium amorphe présentant un ratio 5 molaire chaux sur alumine final RF choisi dans un intervalle prédéterminé qui s'étend entre une borne inférieure Ri et une borne supérieure Rs, ladite borne inférieure Ri étant différente de la borne supérieure Rs, selon lequel, a) on choisit un premier aluminate de calcium amorphe présentant un 10 premier ratio molaire chaux sur alumine R1 strictement inférieur à la borne inférieure Ri dudit intervalle prédéterminé, et un deuxième aluminate de calcium amorphe présentant un deuxième ratio molaire chaux sur alumine R2 strictement supérieur à la borne supérieure Rs dudit intervalle prédéterminé, b) on détermine les quantités respectives desdits premier et deuxième 15 aluminates de calcium amorphes à mélanger de sorte que le ratio molaire chaux sur alumine final RF de l'aluminate de calcium amorphe corresponde à la moyenne desdits premier et deuxième ratios molaires chaux sur alumine R1, R2 pondérée par lesdites quantités respectives ; c) on mélange lesdits premier et deuxième aluminates de calcium 20 amorphes dans les quantités déterminées à l'étape b). Avantageusement, le procédé selon l'invention comprend peu d'étapes et il est facile à mettre en oeuvre. Ainsi, la composition selon l'invention est facile à réaliser. Le procédé de fabrication selon l'invention met en oeuvre plusieurs étapes 25 qui peuvent être réalisées par un opérateur. Avant la mise en oeuvre du procédé, l'opérateur détermine le ratio molaire final RF de l'aluminate de calcium amorphe compris dans la composition en fonction de l'application visée pour ladite composition. En particulier, ledit ratio molaire final RF est compris dans l'intervalle 30 prédéterminé borné par les bornes inférieure et supérieure Ri, Rs. En général, ledit ratio molaire final RF à atteindre tient compte d'une incertitude. Par exemple, cette incertitude vaut 5%, ou 10%, du ratio molaire final RF. Ainsi, la borne inférieure Ri de l'intervalle prédéterminé est inférieure ou égale au ratio molaire final RF minoré de cette erreur. De façon analogue la borne 35 supérieure Rs de l'intervalle prédéterminé est supérieure ou égale au ratio molaire final RF majoré de cette erreur. Pour revenir au cas où l'incertitude vaut 5% du ratio molaire final RF, la borne inférieure Ri de l'intervalle prédéterminé est inférieure ou égale à 95% du 3037061 19 ratio molaire final RF, et la borne supérieure Rs de l'intervalle prédéterminé est supérieure ou égale à 105% du ratio molaire final RF. A l'étape a), l'opérateur choisit les premier et deuxième aluminates de calcium amorphes à mélanger. 5 Pour cela, l'opérateur choisit le premier aluminate de calcium amorphe de sorte que son ratio molaire, dit premier ratio molaire R1, soit strictement inférieur à la borne inférieure Ri de l'intervalle prédéterminé. Similairement, l'opérateur choisit le deuxième aluminate de calcium amorphe de sorte que son ratio molaire, dit deuxième ratio molaire R2, soit 10 strictement supérieur à la borne supérieure Rs de l'intervalle prédéterminé. Ces premier et deuxième aluminates de calcium amorphes peuvent exister dans le commerce ou l'opérateur peut les fabriquer, par exemple par voie chimique. Par exemple, les premier et deuxième aluminates de calcium amorphes 15 décrits plus haut conviennent tout à fait. Pour obtenir un aluminate de calcium amorphe final dont le ratio molaire final RF appartient strictement à l'intervalle ouvert ]1,34 ; 2,2[, conviennent également un premier et un deuxième aluminate de calcium amorphe présentant respectivement un premier ratio molaire R1 de 1,34 et un deuxième ratio molaire 20 R2 de 2,2, chacun étant obtenu selon un procédé par voie chimique reproductible ajusté avec des paramètres adéquats. Selon un premier mode de réalisation du procédé de fabrication, à l'étape a), les premier et deuxième aluminates de calcium amorphes sont choisis sous forme de poudre. 25 En particulier, l'opérateur peut acheter dans le commerce les premier et deuxième aluminates de calcium amorphes sous forme de poudre. En variante, l'opérateur peut fabriquer par voie chimique les premier et deuxième aluminates de calcium amorphes sous forme de poudres. En variante encore, l'opérateur peut acheter dans le commerce les 30 premier et deuxième aluminates de calcium amorphes sous forme de clinkers, ou fabriquer les premier et deuxième aluminates de calcium amorphes sous forme de clinkers. L'opérateur met alors en oeuvre une sous-étape de l'étape a) selon laquelle il broie séparément ces clinkers pour obtenir une poudre de chacun desdits premier et deuxième aluminates de calcium amorphes. Le broyage de 35 chacun desdits clinkers peut être effectué dans un broyeur à boulet classique dans les conditions connues de l'homme du métier. Selon un deuxième mode de réalisation du procédé de fabrication, à l'étape a), les premier et deuxième aluminates de calcium amorphes sont choisis 3037061 20 sous forme de clinkers. Ces clinkers sont généralement fabriqués par voie chimique. Ils peuvent également être achetés dans le commerce. Quel que soit le mode de réalisation choisi, à l'étape b), l'opérateur 5 calcule, selon un calcul de barycentre classique, lesdites quantités respectives de premier et deuxième aluminates de calcium amorphes à mélanger pour obtenir une quantité souhaitée d'aluminate de calcium amorphe final. En général, lesdites quantités de premier aluminate de calcium amorphe, de deuxième aluminate de calcium amorphe, et d'aluminate de calcium amorphe 10 final, sont calculées sous forme de masses, en grammes. Ainsi, le calcul suivant peut être utilisé pour calculer les première et deuxième masses M1, M2 de premier et deuxième aluminates de calcium amorphes à mélanger : (M1 + M2)* RF = M1*R1 + M2*R2. 15 Par exemple, la Demanderesse a montré qu'en mélangeant 40%, en masse, d'un aluminate de calcium amorphe de premier ratio molaire R1 égal à 1,34 et 60%, en masse, d'un aluminate de calcium amorphe de deuxième ratio molaire R2 égal à 2,2, l'aluminate de calcium amorphe final présente un ratio molaire final RF de 1,81 ; tandis qu'en mélangeant ces mêmes premier et 20 deuxième aluminates de calcium amorphes dans des proportions 35%/65% ou 45%/55%, on obtient respectivement un ratio molaire final RF de 1,85 ou 1,77. A l'étape c), l'opérateur mélange les premier et deuxième aluminates de calcium amorphes. Selon le premier mode de réalisation du procédé, à l'étape c), les poudres 25 d'aluminates de calcium amorphes sont mélangées directement pour former l'aluminate de calcium amorphe final sous forme de poudre. Autrement dit, à l'étape c), on mélange lesdites poudres pour obtenir ladite composition comprenant l'aluminate de calcium amorphe. Ces poudres sont mélangées dans un mélangeur approprié. Tout type de 30 mélangeur adapté aux poudres peut convenir, par exemple le mélangeur de la marque Lodigee convient. En général, l'étape de mélange présente une durée allant de 30 secondes à 30 minutes, de préférence de 1 minute à 10 minutes. Cette étape de mélange s'effectue le plus souvent à température 35 ambiante, à savoir à une température inférieure à 50°C, en général à une température comprise entre 15°C et 25°C. En variante, le mélange desdites poudres peut s'effectuer à une température de mélange spécifique pour réaliser des traitements spéciaux sur les 3037061 21 aluminates de calcium amorphes à partir d'additifs organiques. Dans ce cas, la température de mélange spécifique correspond à la température de fusion de l'additif organique utilisé. Selon le deuxième mode de réalisation du procédé, à l'étape c), les 5 clinkers de premier et deuxième aluminates de calcium amorphes sont co-broyés, c'est-à-dire qu'ils sont broyés et mélangés en même temps, de manière à former l'aluminate de calcium amorphe final sous forme de poudre. Autrement dit, à l'étape c), on mélange lesdits clinkers par co-broyage pour obtenir ladite composition comprenant l'aluminate de calcium amorphe. 10 Lorsque les premier et deuxième aluminates de calcium amorphes sont choisis sous forme de clinkers, ce deuxième mode de réalisation du procédé permet de gagner du temps dans la mesure où il offre la possibilité de réaliser deux étapes (broyage puis mélange) en une seule (co-broyage). En particulier, selon ce deuxième mode de réalisation du procédé, à 15 l'étape c), les premier et deuxième clinkers d'aluminates de calcium amorphes sont co-broyés pendant une durée allant de 2 secondes à 30 minutes, en particulier de 1 minute à 10 minutes. Bien entendu, tout type de broyeur adapté aux clinkers peut convenir pour réaliser le procédé selon l'invention, par exemple un broyeur à boulets. 20 Le co-broyage est en général réalisé à température ambiante, à savoir à une température inférieure à 50°C, en général à une température comprise entre 15°C et 25°C. En variante, le co-broyage desdits clinkers peut s'effectuer à une température de mélange spécifique pour réaliser des traitements spéciaux sur les 25 aluminates de calcium amorphes à partir d'additifs organiques. Dans ce cas, la température de mélange spécifique correspond à la température de fusion de l'additif organique utilisé. Bien sûr, la composition fabriquée selon ce procédé présente les mêmes caractéristiques que celles de la composition selon l'invention. Dans la mesure où 30 elles ont déjà été décrites, elles ne seront pas plus amplement détaillées ci- dessous. On précisera simplement que le ciment (ou poudre) d'aluminate de calcium amorphe final obtenu à l'étape c) de ce procédé présente en général un diamètre médian d50 inférieur ou égal à 100 pm, de préférence inférieur ou égal à 35 75 pm, typiquement inférieur ou égal à 50 pm. Généralement, le diamètre médian d50 dudit ciment d'aluminate de calcium amorphe, mesuré par granulométrie laser, varie entre 5pm et 30pm. En particulier, le ciment d'aluminate de calcium amorphe présente une 3037061 22 surface spécifique Blaine, mesurée selon la norme NF EN196-6, comprise entre 2500 cm2/g et 9000 cm2/g. Optionnellement, à l'étape c), l'opérateur peut choisir d'ajouter un ou plusieurs composés choisis parmi : un sulfate de calcium, un ciment Portland, ou 5 un de leur mélange, et éventuellement un ou plusieurs additifs, qui se trouvent généralement également sous forme de poudre. La composition ainsi obtenue forme alors un liant selon l'invention, et peut être gâchée à de l'eau. Il faut noter qu'un procédé simplifié, basé sur le procédé selon l'invention 10 décrit ci-dessus, peut être mis en oeuvre pour fabriquer un ciment d'aluminate de calcium amorphe dont le ratio molaire final RF n'est pas choisi précisément, mais est simplement compris dans un intervalle donné. Selon ce procédé simplifié, l'opérateur met uniquement en oeuvre les étapes a) et c). 15 Selon ce procédé de fabrication simplifié, en mélangeant deux aluminates de calcium amorphes de ratios molaires distincts, on obtient une composition comprenant un aluminate de calcium amorphe dont le ratio molaire est nécessairement strictement compris dans un intervalle délimité par les premier et deuxième ratios molaires R1, R2 des premier et deuxième aluminates de calcium 20 amorphes de départ. D'une façon générale, l'invention décrite présente plusieurs avantages. Notamment, elle offre une grande flexibilité dans l'obtention des compositions comprenant un aluminate de calcium amorphe final puisqu'on peut obtenir une multitude d'aluminates de calcium amorphes finaux à partir de 25 seulement deux aluminates de calcium amorphes initiaux, et ce simplement en faisant varier la proportion de l'un et de l'autre dans le mélange. Autrement dit, en faisant varier la quantité de chacun des premier et deuxième aluminates de calcium amorphes dans le mélange, on peut atteindre un grand nombre de ratios molaires finaux RF différents compris dans l'intervalle prédéterminé. 30 Par conséquent, il n'est plus nécessaire de passer par la voie chimique pour obtenir un aluminate de calcium amorphe devant présenter un ratio molaire chaux sur alumine particulier, dès lors que ce ratio molaire particulier est situé entre les premier et deuxième ratios molaires R1, R2 d'aluminates de calcium amorphes connus. 35 De plus, le procédé selon l'invention simplifie l'obtention des compositions comprenant un aluminate de calcium amorphe dans la mesure où il ne comprend que très peu d'étapes, et dans la mesure où toutes ces étapes sont simples à mettre en oeuvre. 3037061 23 D'ailleurs, le procédé de fabrication selon l'invention est reproductible. En outre, le procédé de fabrication selon l'invention simplifie d'autant plus l'obtention de compositions comprenant un aluminate de calcium amorphe final, que lesdits premier et deuxième aluminates de calcium amorphes de départ sont 5 obtenus facilement par voie chimique ou tout autre procédé équivalent. Ceci est en particulier vrai pour les compositions comprenant un aluminate de calcium amorphe difficile à synthétiser par voie chimique. Par ailleurs, grâce à l'invention, le nombre d'aluminates de calcium amorphes à fabriquer par voie chimique est réduit, ce qui présente l'avantage de 10 faciliter la gestion des stocks. En outre, le temps nécessaire à l'obtention des compositions comprenant un aluminate de calcium amorphe final est fortement réduit par rapport au temps d'obtention des aluminates de calcium amorphes par voie chimique. Enfin, les coûts sont réduits dans la mesure où une station de mélange est 15 bien moins onéreuse qu'un four à fusion. En outre et comme cela sera montré dans la partie expérimentale, les ciments d'aluminates de calcium amorphes selon l'invention présentent, de façon surprenante, des propriétés réactives similaires à celles des ciments d'aluminates de calcium amorphes obtenus par voie chimique. 20 En effet, du point de vue de leurs propriétés, les liants hydrauliques formulés à partir des ciments d'aluminates de calcium amorphes selon l'invention, de ratios molaires chaux sur alumine donnés, présentent des réactivités similaires à celles des liants hydrauliques formulés à partir d'aluminates de calcium amorphes obtenus par voie chimique, de ratios molaires chaux sur alumine 25 identiques. Ce n'est pas le cas des liants hydrauliques formulés à partir des aluminates de calcium en partie amorphes obtenus par mélange d'un aluminate de calcium cristallin et d'un aluminate de calcium amorphe (cf description de l'art antérieur), qui présentent des propriétés réactives différentes de celles des liants hydrauliques formulés à partir d'aluminates de calcium amorphes obtenus par voie 30 chimique. De manière avantageuse, les ciments d'aluminates de calcium amorphes selon l'invention sont en effet d'autant plus réactifs que leur ratio molaire chaux sur alumine final RF est élevé. Cela est d'autant plus avantageux qu'en fonction dudit ratio molaire chaux sur alumine final RF, les ciments d'aluminates de calcium 35 amorphes peuvent être utilisés pour des applications différentes. Avantageusement, grâce à l'invention, on peut maîtriser le ratio molaire chaux sur alumine final RF des aluminates de calcium amorphes finaux, ce qui permet de contrôler la réactivité des matériaux (liants, mortiers, bétons) les 3037061 24 comprenant. Tel que mentionné dans la description de l'art antérieur, les compositions comprenant un aluminate de calcium amorphe présentant un ratio molaire final RF supérieur à 1,8 sont dites ultra-réactives dans la mesure où elles réagissent de 5 façon exothermique quelques dizaines de secondes à quelques dizaines de minutes, après avoir été mises en contact avec de l'eau. Ainsi, les compositions comprenant un aluminate de calcium amorphe présentant un ratio molaire final RF compris entre 1,8 et 2,0 ont un temps de prise qui varie entre 10 minutes et 20 minutes et peuvent être utilisées pour réaliser des 10 mortiers à prise rapide. Les compositions comprenant un aluminate de calcium amorphe présentant un ratio molaire final RF compris entre 2,0 et 2,2 ont un temps de prise qui varie de quelques secondes à 10 minutes environ et peuvent être utilisées pour réaliser des bétons projetés (aussi appelés shotcretes) ou des capsules 15 d'ancrages. Au contraire, les compositions comprenant un aluminate de calcium amorphe présentant un ratio molaire final RF inférieur à 1,8 sont moins réactives dans la mesure où elles réagissent de façon exothermique parfois quelques heures après avoir été mises en contact avec de l'eau. 20 Ainsi, par exemple, les compositions comprenant un aluminate de calcium amorphe présentant un ratio molaire chaux sur alumine RF inférieur à 1,5 ont un temps de prise qui varie entre 2h et 4h et peuvent être employées pour faire de la colle à carrelage, ou des chapes. Les compositions comprenant un aluminate de calcium amorphe 25 présentant un ratio molaire final RF compris entre 1,5 et 1,8 ont un temps de prise qui varie entre 20 minutes et 2 heures et peuvent être utilisées pour des ragréages de sol autolissant ou dans la préfabrication de certains matériaux. Les exemples suivants illustrent la présente invention, sans pour autant la limiter. 30 EXEMPLES Dans les tableaux 1, 2 et 3 illustrant les exemples, ACA signifie aluminate de calcium amorphe. A/ Préparation des produits étudiés Al- Préparation des Premier et Deuxième Aluminates de calcium 35 amorphes Le premier aluminate de calcium amorphe, nommé ci-après, ACA1, est obtenu selon le procédé de fabrication connu de l'aluminate de calcium Secar® 51 vendu par la société Kerneos, si ce n'est que l'étape finale consiste en un 3037061 25 refroidissement spécifique. En particulier, ACA1 a été obtenu selon le procédé comprenant les étapes suivantes : - l'introduction dans un four à fusion de calcaire source d'oxyde de 5 calcium (40% massique) et de blocs de bauxite source d'alumine (60% massique) ; - la cuisson dans le four à fusion à une température minimale permettant la fusion de la composition, à savoir à 1550°C, pendant une durée permettant d'obtenir la fusion complète des matières premières, à savoir pendant 10 10 heures ; - la récupération en sortie du four dudit aluminate de calcium liquide ; - le refroidissement après cuisson dudit aluminate de calcium liquide de sorte à faire baisser brutalement sa température en dessous de sa température de cristallisation, afin d'obtenir un clinker d'aluminate de calcium amorphe, à savoir 15 un refroidissement à un gradient de 15°C par seconcb ; - le broyage du clinker d'aluminate de calcium amorphe de sorte à obtenir une poudre de premier aluminate de calcium amorphe ACA1, appelée ciment de premier aluminate de calcium amorphe ACA-1. Le premier aluminate de calcium amorphe ACA1 présente un taux de 20 phases amorphes supérieur ou égal à 80%, et son ratio molaire chaux sur alumine R1 est de 1,34. Il présente en outre un diamètre médian d50 de 10 pm. Le deuxième aluminate de calcium, nommé ci-après ACA2 est obtenu selon le procédé de fabrication connu de l'aluminate de calcium LDSF® RG vendu 25 par la société Kerneos, si ce n'est que l'étape finale consiste en un refroidissement spécifique. En particulier, ACA2 a été obtenu selon le procédé comprenant les étapes suivantes : - l'introduction dans un four à fusion de calcaire source d'oxyde de 30 calcium (60% massique) et de blocs de bauxite source d'alumine (40% massique) ; - la cuisson dans le four à fusion à une température minimale permettant la fusion de la composition, à savoir à 1450°C, perdant une durée permettant d'obtenir la fusion complète des matières premières, à savoir pendant 10 heures ; 35 - la récupération en sortie du four dudit aluminate de calcium liquide ; - le refroidissement après cuisson dudit aluminate de calcium liquide de sorte à faire baisser brutalement sa température en dessous de sa température de 3037061 26 cristallisation afin d'obtenir un clinker d'aluminate de calcium amorphe, à savoir un refroidissement à un gradient de 15°C par seconde ; - le broyage du clinker d'aluminate de calcium amorphe de sorte à obtenir un ciment de deuxième aluminate de calcium amorphe ACA2. 5 L'aluminate de calcium amorphe ACA2 présente un taux de phases amorphes supérieur ou égal à 90%, et son ratio molaire chaux sur alumine R2 est de 2,20 environ. Il présente en outre un diamètre médian d50 de 10 pm. A2- Préparation des ciments d'aluminate de calcium selon l'invention et 10 comparatifs Pour obtenir des compositions selon l'invention formant des ciments, ACA1 et ACA2 sont mélangés dans un mélangeur de la marque Lodige pendant une durée de 5 minutes dans différentes proportions qui sont résumées dans le tableau 1 ci-après. 15 En outre, le ciment d'aluminate de calcium amorphe ACA-Transition sert d'exemple comparatif. Ce ciment d'aluminate de calcium amorphe ACA-Transition est obtenu selon un procédé analogue au procédé d'obtention de ACA1 et ACA2. Ce procédé comprend les étapes suivantes : 20 - l'introduction dans un four à fusion de calcaire source d'oxyde de calcium (52% massique) et de blocs de bauxite source d'alumine (48% massique) ; - la cuisson dans le four à fusion de ces matériaux à 1500°C, pendant 10 heures ; 25 - la récupération en sortie du four de l'aluminate de calcium liquide ; - le refroidissement après cuisson dudit aluminate de calcium liquide afin d'obtenir un clinker d'aluminate de calcium amorphe, à savoir un refroidissement à un gradient de 15°C par seconde ; - le broyage du clinker d'aluminate de calcium amorphe de sorte à 30 obtenir le ciment d'aluminate de calcium amorphe ACA-Transition. Le ratio molaire chaux sur alumine des différents ciments est évalué par une technique de cristallographie classique, dite technique de fluorescence aux rayons X, sur les poudres d'aluminates de calcium amorphes. Pour rappel, on note ces ratios molaires R1 pour ACA1, R2 pour ACA2 et RF pour les ciments 35 selon l'invention. On notera RT le ratio molaire correspondant au ciment d'aluminate de calcium amorphe comparatif ACA-Transition. Le tableau 1 ci-dessous présente les différents aluminates de calcium amorphes étudiés. Les pourcentages (%) donnent la masse du composé indiqué 3037061 27 Nom ACA1 (%) ACA2 (%) Composition interne Chaux (%) Alumine (%) RF ACA1 100 0 38,0 51,8 R1 = 1,34 1 90 10 39,2 50,8 1,41 2 80 20 40,4 49,7 1,48 3 70 30 41,6 48,7 1,56 4 60 40 42,8 47,6 1,64 5 50 50 44,1 46,6 1,72 ACA-Transition 0 0 47,7 49,5 RT = 1,76 6 45 55 44,7 46,1 1,77 7 40 60 45,3 45,6 1,81 8 35 65 45,9 45,0 1,85 9 30 70 46,5 44,5 1,90 10 20 80 47,7 43,5 2,00 11 10 90 48,9 42,4 2,10 ACA2 0 100 50,1 41,4 R2 = 2,20 Tableau 1 A3- Préparation des liants ettringitiques : ciment d'aluminate de calcium amorphe + sulfate de calcium 5 Différentes compositions selon l'invention formant des liants ettringitiques ont été fabriquées. Elles comprennent chacune un ciment d'aluminate de calcium amorphe et du sulfate de calcium. En particulier, ces liants ettringitiques selon l'invention (LE2, LE4, LE7, 10 LE9 dans le tableau 2 ci-dessous) ont été fabriqués à partir de certains des ciments d'aluminates de calcium amorphes du tableau 1. Deux autres liants ettringitiques comparatifs (LE-ACA1 et LE-ACA2) ont également été fabriqués à partir des deux aluminates de calcium amorphes initiaux ACA1 et ACA2 (obtenus par voie chimique). 15 Le sulfate de calcium utilisé ici est de l'anhydrite synthétique que l'on peut se procurer auprès de la société Francis Flower. Le tableau 2 ci-dessous donne la composition de ces différentes poudres de liants ettringitiques. p 20 3037061 28 Nom ACA utilisé RF Quantités (g) ACA Sulfate de Acide Citrique Calcium LE-ACA1 ACA1 R1 = 1,34 80 120 0,2 LE2 2 1,48 LE4 4 1,64 LE7 7 1,81 LE9 9 1,90 LE-ACA2 ACA2 R2 = 2,20 Tableau 2 A4- Préparation de mortiers Différentes compositions selon l'invention formant des mortiers ont été fabriquées (M3, M4, M5, M6, M7, M8 et M9 dans le tableau 3 ci-dessous). 5 Elles comprennent chacune un ciment d'aluminate de calcium amorphe du tableau 1 du ciment Portland, du sulfate de calcium, du sable, et des additifs. Ces compositions sont gâchées à de l'eau dans les proportions données dans le tableau 3. Des mortiers comparatifs ont été fabriqués à partir des aluminates de 10 calcium amorphes initiaux (M-ACA1, M-ACA2) et comparatif (M-Transition) obtenus par voie chimique. Le ciment Portland utilisé est le CEM I que l'on peut se procurer auprès de la société Lafarge. On peut se procurer le sable auprès de la société Normensand. Il s'agit ici de sable 0/2mm. 15 Le sulfate de calcium est de l'anhydrite synthétique que l'on peut se procurer auprès de la société Francis Flower. Le tableau 3 ci-dessous donne la composition des différents mortiers étudiés. Dans ce tableau, les pourcentages (%) sont donnés par rapport à la 20 masse totale de mortier sèche (c'est-à-dire sans l'eau). 303 706 1 29 CA Quantités (g) Quantités (%) ACA utilisé Ciment ACA Sulfate Sable Eau Carbonate Acide Acide Portland de de Citrique Tartrique Calcium Sodium M-ACA1 ACA1 405 79,8 93,7 1350 270 0,273 0,03 0 M3 3 0,02 M4 4 0,025 M5 5 0,03 M- ACA- 0,03 Transition Transition M6 6 0,03 M7 7 0,035 M8 8 0,035 M9 9 0,04 M-ACA2 ACA2 0,04 Tableau 3 B/ Essais de caractérisation B1- Profils exothermiques 5 On évalue la réactivité des ciments d'aluminates de calcium amorphes du tableau 1, des liants ettringitiques du tableau 2 et des mortiers du tableau 3 en réalisant des profils exothermiques. Pour cela, les ciments d'aluminates de calcium amorphes et les liants ettringitiques sont gâchés à l'eau selon le protocole suivant. 10 On pèse 50 grammes de ciment d'aluminates de calcium amorphes, respectivement de liant ettringitique. Le ciment d'aluminate de calcium amorphe, respectivement le liant ettringitique, est introduit dans un gobelet plastique et mélangé à l'aide d'un abaisse-langue en bois. Dans un autre gobelet plastique, on pèse la quantité d'eau appropriée de 15 manière que l'eau représente 35% en masse par rapport à la masse totale de poudre, ce qui revient ici à peser 17,5 grammes d'eau. On ajoute à la poudre l'eau ainsi pesée et on mélange à l'aide de l'abaisse-langue en bois, pendant 30 secondes. La réactivité des ciments d'aluminates de calcium amorphes, des liants 20 ettringitiques et des mortiers ainsi formés est suivie immédiatement après les 30 secondes de mélange avec l'eau. Pour réaliser les profils exothermiques, le gobelet plastique contenant le mélange (ciment gâché à l'eau, liant ettringitique gâché à l'eau, ou mortier) est positionné dans une boite polystyrène isotherme percée au niveau du couvercle. 25 On introduit dans cette boîte isotherme un capteur de température, dit thermocouple. Ce thermocouple n'entre pas en contact avec le matériau, il permet simplement de mesurer la température dans la boîte isotherme. La température en 3037061 30 degré Celsius (°C) est ainsi suivie en fonction du temps en minutes (min). Pendant toute la durée du test, la température extérieure est d'environ 23°C et le taux d'humidité relative est de 50%. B2- Essais de compression 5 Des mesures de résistances mécaniques en compression sont réalisées sur les liants ettringitiques ainsi que sur les mortiers en cours de séchage. Pour cela, on utilise les liants ettringitiques dont la composition est donnée dans le tableau 2, si ce n'est qu'ils comprennent 0,3% d'acide citrique, en masse par rapport à la masse totale de liant ettringitique sec. 10 Ces liants ettringitiques sont gâchés à l'eau selon le protocole décrit dans la section B1-Profils exothermiques. Les liants ettringitiques sont ensuite coulés de manière à former des prismes cylindriques présentant une hauteur de 25 millimètres (mm) et de diamètre 25 mm. La résistance mécanique en compression de ces prismes est évaluée au 15 bout de 7 jours de séchage à 23°C, sous un taux d'humidité relative de 50%. De façon analogue, les mortiers dont la composition est donnée dans le tableau 3 sont coulés de manière à former des prismes de dimensions 4 centimètres (cm) x 4cm x 16cm. La résistance mécanique en compression de ces prismes est évaluée au 20 bout de 4 heures de séchage, puis de 24 heures de séchage. La résistance mécanique en compression de ces différents matériaux est évaluée selon la norme EN 196-1 modifiée de la façon suivante : la température extérieure est de 23°C pendant les essais, le taux d'humidité relative est de 50%, et les prismes ne subissent pas de cure humide avant les essais de compression. 25 C/ Résultats Cl- Réactivité Sur la figure 2, les profils exothermiques aux temps courts, à savoir entre 0 minute et 2 heures, des ciments d'aluminates de calcium amorphes gâchés à l'eau, selon l'invention (exemples 1, 2, 3, 5 et 8) ou obtenus par voie chimique 30 (ACA1 et ACA2), montrent que la réactivité de ces ciments aluminates de calcium amorphes est étroitement liée à leur ratio molaire C/A. En effet, on observe que la réaction est plus exothermique pour les ciments d'aluminates de calcium amorphes présentant un ratio molaire supérieur à 1,6 (exemples 5, 8 et ACA2) que pour les autres (exemples 1, 2 et 3, et ACA1). 35 En outre, plus le ratio molaire final RF est grand, plus la réaction exothermique se produit rapidement après le gâchage à l'eau. Ainsi, pour les aluminates de calcium amorphes dont le ratio molaire est supérieur à 1,6, la montée en température se produit entre une dizaine de secondes (ACA2) après le 3037061 31 début du test et une dizaine de minutes (exemple 5) après le début du test. Enfin, on notera que la réactivité des ciments d'aluminates de calcium amorphes selon l'invention (exemples 1 à 3, 5, 6 et 8) peut être directement comparée à la réactivité des ciments d'aluminates de calcium amorphes obtenus 5 par voie chimique (ACA1 et ACA2). Sur la figure 3, les profils exothermiques aux temps courts, à savoir entre 0 minute et 50 minutes, des liants ettringitiques, selon l'invention (exemples LE2, LE4, LE7 et LE9) ou comparatifs (LE-ACA1 et LE-ACA2), confirment la réactivité observée sur les ciments d'aluminates de calcium amorphes. 10 Ainsi, plus le ratio molaire C/A des ciments d'aluminates de calcium amorphes est élevé, plus les liants ettringitiques qu'ils forment sont réactifs, c'est-à-dire plus ces liants ettringitiques réagissent de façon exothermique après leur gâchage à l'eau. On peut déduire de ces figures 2 et 3 que le ratio molaire C/A des ciments 15 d'aluminates de calcium amorphes est un paramètre clé à maîtriser pour être en mesure de contrôler la réactivité des liants hydrauliques, et en particulier des liants ettringitiques. L'invention offre une telle maîtrise dans la mesure où elle permet un contrôle précis du ratio molaire C/A des ciments d'aluminates de calcium 20 amorphes. C2- Résistance mécanique Sur la figure 4, on peut voir que la résistance à la compression mécanique des liants ettringitiques dépend du ratio molaire C/A des ciments d'aluminates de calcium amorphes utilisés. 25 Ainsi, plus le ratio molaire C/A est élevé, plus le liant ettringitique formé est résistant mécaniquement. Sur la figure 5, on remarque que l'on peut ranger les mortiers en différentes catégories, en fonction de leur résistance à la compression mécanique qui dépend elle-même du ratio molaire chaux sur alumine C/A des ciments 30 d'aluminates de calcium amorphes utilisés. En particulier, comme pour les liants ettringitiques, le ratio molaire des ciments d'aluminates de calcium amorphes utilisés dans le mortier influence la résistance à la compression mécanique des mortiers précoces, à savoir après 4h de séchage. 35 Notamment, lorsque le ratio molaire du ciment d'aluminate de calcium amorphe utilisé dans le mortier est supérieur à 1,85, la résistance à la compression mécanique après 4 heures de séchage est inversement proportionnelle audit ratio molaire. Au contraire, pour des ratios molaires inférieurs 3037061 32 à 1,85, ladite résistance à la compression mécanique est plutôt proportionnelle audit ratio molaire. A nouveau, ces résultats prouvent qu'il est important de pouvoir maîtriser avec précision le ratio molaire des ciments d'aluminates de calcium amorphes. 5 L'invention est particulièrement utile à une telle maîtrise. C3- Comparaison de deux aluminates de calcium amorphes Enfin, différents résultats soulignent le fait que les ciments d'aluminates de calcium amorphes selon l'invention ont des propriétés au moins similaires à celles des ciments d'aluminates de calcium amorphes obtenus par voie chimique. 10 Par exemple, du point de vue de leur propriété réactive, les ciments d'aluminates de calcium amorphes selon l'invention se comportent de façon similaire aux ciments d'aluminates de calcium amorphes comparatifs, obtenus par voie chimique. En effet, la figure 6 montre que les ciments d'aluminates de calcium 15 amorphes des exemples 5 et 6 présentent une réactivité tout à fait similaire à celle du ciment d'aluminate de calcium amorphe comparatif ACA-Transition, ces trois ciments ayant des ratios molaires semblables (respectivement 1,72, 1,77 et 1,76). De plus, la figure 7 prouve que le ciment selon l'invention (exemple 6) présente une réactivité tout à fait similaire à celle du ciment comparatif obtenu par 20 voie chimique ACA-Transition. En effet, leurs profils exothermiques sont très proches, et environ 30 minutes après avoir été transformé en liant, leur température diffère de seulement 5°C. Par ailleurs, la figure 5 montre que les résistances à la compression mécanique des mortiers comprenant respectivement l'un des trois ciments 25 comparés ci-dessus (exemple 5, exemple 6, et ACA-Transition) sont également similaires. Ainsi, le procédé de fabrication selon l'invention ne modifie pas les propriétés desdits ciments selon l'invention. 30 REVENDICATIONS1. Composition comprenant un aluminate de calcium amorphe présentant un ratio molaire chaux sur alumine final (RF) compris dans un intervalle prédéterminé qui s'étend entre une borne inférieure (Ri) et une borne supérieure (Rs), ladite borne inférieure (Ri) étant différente de la borne supérieure (Rs), caractérisé en ce que ledit aluminate de calcium amorphe est un mélange entre au moins : - un premier aluminate de calcium amorphe présentant un premier ratio molaire chaux sur alumine (R1) strictement inférieur à la borne inférieure (Ri) dudit intervalle prédéterminé, et - un deuxième aluminate de calcium amorphe présentant un deuxième ratio molaire chaux sur alumine (R2) strictement supérieur à la borne supérieure (Rs) dudit intervalle prédéterminé. 2. Composition selon la revendication 1, dans laquelle ledit mélange comprend une première quantité du premier aluminate de calcium amorphe et une deuxième quantité du deuxième aluminate de calcium amorphe, lesdites première et deuxième quantités étant telles que le ratio molaire chaux sur alumine final (RF) de l'aluminate de calcium amorphe correspond à la moyenne des premier et deuxième ratios molaires chaux sur alumine (R1, R2) pondérée par lesdites première et deuxième quantités. 3. Composition selon l'une des revendications 1 et 2, dans laquelle l'écart entre lesdits premier et deuxième ratios molaires chaux sur alumine (R1, R2) est supérieur ou égal à 0,1, en particulier supérieur ou égal à 0,5, préférentiellement supérieur ou égal à 0,8. 4. Composition selon l'une des revendications 1 à 3, dans laquelle ledit premier ratio molaire chaux sur alumine (R1) dudit premier aluminate de calcium amorphe est compris entre 0,01 et 3, en particulier entre 1 et 2. 5. Composition selon l'une des revendications 1 à 4, dans laquelle ledit deuxième ratio molaire chaux sur alumine (R2) dudit deuxième aluminate de calcium amorphe est compris entre 1,5 et 15, préférentiellement entre 2 et 3. 6. Composition selon l'une des revendications 1 à 5, dans laquelle au moins un desdits premier et deuxième aluminates de calcium amorphes comprend un composé organique comportant au moins deux fonctions hydrophiles et une 35 chaîne hydrophobe. 7. Composition selon l'une des revendications 1 à 6, comprenant en outre au moins un composé choisi parmi : un sulfate de calcium, un ciment Portland, ou un de leur mélange, et éventuellement un ou plusieurs additifs. 3037061 34 8. Composition selon la revendication 7, comprenant en masse par rapport à sa masse totale sèche : - de 35% à 75%, préférentiellement de 35% à 50%, dudit aluminate de calcium amorphe tel que défini selon l'une des revendications 1 à 5 ; 5 - de 25% à 75%, préférentiellement de 50% à 65%, de sulfate de calcium, et - de 0% à 5% d'un additif. 9. Composition selon la revendication 7, comprenant en masse par rapport à sa masse totale sèche : 10 - de 2% à 30%, de préférence de 4% à 20%, dudit aluminate de calcium amorphe tel que défini selon l'une des revendications 1 à 5, - de 4% à 40%, de préférence de 10% à 28%, de sulfate de calcium, - de 30% à 94%, préférentiellement de 52% à 86%, de ciment Portland, et 15 - de 0% à 5% d'un additif. 10. Composition selon la revendication 7, comprenant en masse par rapport à sa masse totale sèche : - de 10% à 35%, de préférence de 20% à 30%, dudit aluminate de calcium amorphe tel que défini selon l'une des revendications 1 à 5, 20 - de 15% à 56%, de préférence de 30% à 55%, de sulfate de calcium, - de 2% à 30%, préférentiellement de 4% à 20%, de ciment Portland, et - de 0% à 5% d'un additif. 11. Composition selon l'une des revendications 1 à 10, comprenant en outre, en masse par rapport à la masse totale de la composition de 50% à 95%, 25 préférentiellement de 60% à 90%, d'agrégats. 12. Procédé de fabrication d'une composition comprenant un aluminate de calcium amorphe présentant un ratio molaire chaux sur alumine final (RF) choisi dans un intervalle prédéterminé qui s'étend entre une borne inférieure (Ri) et une borne supérieure (Rs), ladite borne inférieure (Ri) étant différente de la 30 borne supérieure (Rs), selon lequel, a) on choisit un premier aluminate de calcium amorphe présentant un premier ratio molaire chaux sur alumine (R1) strictement inférieur à la borne inférieure (Ri) dudit intervalle prédéterminé, et un deuxième aluminate de calcium amorphe présentant un deuxième ratio molaire chaux sur alumine (R2) strictement supérieur à la borne supérieure (Rs) dudit intervalle prédéterminé, b) on détermine les quantités respectives desdits premier et deuxième aluminates de calcium amorphes à mélanger de sorte que le ratio molaire chaux sur alumine final (RF) de l'aluminate de calcium amorphe corresponde à la 3037061 35 moyenne desdits premier et deuxième ratios molaires chaux sur alumine (R1, R2) pondérée par lesdites quantités respectives ; c) on mélange lesdits premier et deuxième aluminates de calcium amorphes dans les quantités déterminées à l'étape b). 5 13. Procédé de fabrication selon la revendication 12, dans lequel, à l'étape a), on choisit lesdits premier et deuxième aluminates de calcium amorphes sous forme de poudres, et, à l'étape c), on mélange ces poudres pour obtenir ladite composition comprenant l'aluminate de calcium amorphe. 14. Procédé de fabrication selon la revendication 12, dans lequel, à 10 l'étape a), on choisit les premier et deuxième aluminates de calcium amorphes sous forme de clinkers, et, à l'étape c), on mélange ces clinkers par co-broyage pour obtenir ladite composition comprenant l'aluminate de calcium amorphe.